(57)【要約】【解決手段】組成式Ｒx（Ｆｅ1-yＣｏy）100-x-z-aＢzＭa（ＲはＳｃ及びＹを含む希土類元素、ＭはＡｌ、Ｃｕ、Ｚｎ、Ｉｎ、Ｓｉ、Ｐ、Ｓ、Ｔｉ、Ｖ、Ｃｒ、Ｍｎ、Ｎｉ、Ｇａ、Ｇｅ、Ｚｒ、Ｎｂ、Ｍｏ、Ｐｄ、Ａｇ、Ｃｄ、Ｓｎ、Ｓｂ、Ｈｆ、Ｔａ、Ｗである）で表される異方性焼結磁石体を比表面積が６ｍｍ-1以上になるように研削加工した後、水素ガスを含む雰囲気中６００〜１，１００℃での熱処理によってＲ2Ｆｅ14Ｂ型化合物に不均化反応を生じさせ、引き続き水素ガス分圧を低下させた雰囲気中６００〜１，１００℃での熱処理により、Ｒ2Ｆｅ14Ｂ型化合物への再結合反応を生じさせることにより、Ｒ2Ｆｅ14Ｂ型化合物相の結晶粒を１μｍ以下に微細化させる永久磁石材料の製造方法。【効果】本発明によれば、研削加工による磁気特性の劣化を防止して良好な磁気特性を示すＳ／Ｖ＝６ｍｍ-1以上の小型あるいは薄型永久磁石を提供することができる。【選択図】図１
2007287865.tif 000002
【特許請求の範囲】
【請求項１】
組成式Ｒx（Ｆｅ1-yＣｏy）100-x-z-aＢzＭa（ＲはＳｃ及びＹを含む希土類元素から選ばれる１種又は２種以上であり、ＭはＡｌ、Ｃｕ、Ｚｎ、Ｉｎ、Ｓｉ、Ｐ、Ｓ、Ｔｉ、Ｖ、Ｃｒ、Ｍｎ、Ｎｉ、Ｇａ、Ｇｅ、Ｚｒ、Ｎｂ、Ｍｏ、Ｐｄ、Ａｇ、Ｃｄ、Ｓｎ、Ｓｂ、Ｈｆ、Ｔａ及びＷから選ばれる１種又は２種以上であり、ｘ、ｙ、ｚ、ａは原子率で、それぞれ、１０≦ｘ≦１５；０≦ｙ≦０．４；３≦ｚ≦１５；０≦ａ≦１１である）で表される異方性焼結磁石体を比表面積が６ｍｍ-1以上になるように研削加工した後、水素ガスを含む雰囲気中６００〜１，１００℃での熱処理によって主相のＲ2Ｆｅ14Ｂ型化合物に不均化反応を生じさせ、引き続き水素ガス分圧を低下させた雰囲気中６００〜１，１００℃での熱処理により、Ｒ2Ｆｅ14Ｂ型化合物への再結合反応を生じさせることにより、Ｒ2Ｆｅ14Ｂ型化合物相の結晶粒を１μｍ以下に微細化させることを特徴とする永久磁石材料の製造方法。
【請求項２】
研削加工された焼結磁石体を、前記不均化反応処理前にアルカリ、酸又は有機溶剤のいずれか１種以上により洗浄することを特徴とする請求項１記載の永久磁石材料の製造方法。
【請求項３】
研削加工された焼結磁石体の表面劣化層を前記不均化反応処理前にショットブラストで除去することを特徴とする請求項１記載の永久磁石材料の製造方法。
【請求項４】
前記再結合反応処理後の焼結磁石体をアルカリ、酸又は有機溶剤のいずれか１種以上により洗浄することを特徴とする請求項１乃至３のいずれか１項記載の永久磁石材料の製造方法。
【請求項５】
前記再結合反応処理後の焼結磁石体を、更に研削加工することを特徴とする請求項１乃至４のいずれか１項記載の永久磁石材料の製造方法。
【請求項６】
焼結磁石体を再結合反応処理後、再結合反応処理後のアルカリ、酸又は有機溶剤による洗浄の後、又は研削加工後に、メッキ又は塗装することを特徴とする請求項１乃至５のいずれか１項記載の永久磁石材料の製造方法。
【発明の詳細な説明】
【技術分野】
【０００１】
本発明は、焼結磁石体表面の研削加工等に伴う磁気特性の劣化を防止したＲ−Ｆｅ−Ｂ系永久磁石に係り、特に磁石体の比表面積（Ｓ／Ｖ）が６ｍｍ-1以上の小型あるいは薄型の高性能希土類永久磁石材料の製造方法に関する。
【背景技術】
【０００２】
Ｎｄ−Ｆｅ−Ｂ系に代表されるＲ−Ｆｅ−Ｂ系永久磁石は磁気特性が優れているために、益々その用途が広がってきている。近年、磁石を応用したコンピュータ関連機器やハードディスクドライブ、ＣＤプレーヤー、ＤＶＤプレーヤー、携帯電話をはじめとする電子機器の軽薄短小化、高性能化、省エネルギー化に伴い、Ｒ−Ｆｅ−Ｂ系磁石、中でも特に高性能なＲ−Ｆｅ−Ｂ系焼結磁石の小型化、薄型化が要求されており、磁石体の比表面積Ｓ／Ｖが６ｍｍ-1を超えるような小型あるいは薄型の磁石に対する需要も増大しつつある。
【０００３】
小型あるいは薄型のＲ−Ｆｅ−Ｂ系焼結磁石を実用形状に加工し、磁気回路に実装するためには、成型焼結したブロック状の焼結磁石を研削加工する必要があり、この加工には外周刃切断機、内周刃切断機、表面研削機、センタレス研磨機、ラッピングマシンなどが使用される。
【０００４】
しかしながら、上記装置にてＲ−Ｆｅ−Ｂ系焼結磁石を研削加工すると、磁石体が小さくなるほど磁気特性が劣化することが知られており、これは本系磁石の高保磁力の発現に必要な粒界構造が磁石表面では加工により欠損しているためと考えられている。本発明者らは、Ｒ−Ｆｅ−Ｂ系焼結磁石の表面近傍での保磁力について種々検討した結果、加工速度に留意して加工歪の影響を極力抑えた場合、被研削加工面における劣化層の平均厚さは磁石主相の面積率から求められる平均結晶粒径と同程度であることを見出した。更に、磁気特性の劣化を低減するために、磁石の製造過程において結晶粒径を５μｍ以下に制御した磁石材料が本発明者らによって提案されている（特許文献１：特開２００４−２８１４９２号公報）。特許文献１によれば、Ｓ／Ｖが６ｍｍ-1を超える微小磁石でも特性劣化率は１５％以下に抑えることが可能であった。しかし、加工技術の発展に伴い、Ｓ／Ｖが３０ｍｍ-1を超える磁石体の作製ができるようになった結果、それらの磁気特性の劣化が１５％以上となる問題が生じた。
【０００５】
本発明者らは、小型に研削加工した焼結磁石体に対し、粒界相のみを溶かして、それを被研削表面に拡散させることで表面粒子の磁気特性を回復させる製造方法も見出している（特許文献２：特開２００４−２８１４９３号公報）。しかし、この手法を用いて作製された磁石体においてもＳ／Ｖが３０ｍｍ-1を超えるような場合は耐食性が劣るという問題がある。
【０００６】
一方、Ｒ−Ｆｅ−Ｂ系ボンド磁石用粉末の作製方法の１つであるＨＤＤＲ法（Ｈｙｄｒｏｇｅｎａｔｉｏｎ−Ｄｉｓｐｒｏｐｏｒｔｉｏｎａｔｉｏｎ−Ｄｅｓｏｒｐｔｉｏｎ−Ｒｅｃｏｍｂｉｎａｔｉｏｎ、水素中熱処理とそれに続く脱水素処理）により作製された異方性磁石粉末は焼結磁石と比較して１桁以上小さい２００ｎｍ程度の結晶粒からなるために、１５０μｍの粉末（Ｓ／Ｖ＝４０）において磁石表面に存在する特性が劣化した粒子は１体積％以下であり顕著な特性劣化は認められない。しかし、上記方法で作製されたボンド磁石の最大エネルギー積は１７〜２５ＭＧＯｅ程度であり、焼結磁石の半分以下の低い値に留まっている。
【０００７】
以上のように、磁気特性の劣化がなく、且つ高い磁気特性を示すＲ−Ｆｅ−Ｂ系極微小磁石体の製造は実質困難と考えられていた。
【０００８】
【特許文献１】特開２００４−２８１４９２号公報
【特許文献２】特開２００４−２８１４９３号公報
【発明の開示】
【発明が解決しようとする課題】
【０００９】
本発明は、上述した従来の問題点に鑑み、研削加工による磁気特性の劣化を回復させたＲ−Ｆｅ−Ｂ系異方性焼結磁石としての希土類永久磁石材料の製造方法を提供することを目的とするものである。
【課題を解決するための手段】
【００１０】
本発明者らは、上記課題につき鋭意研究を行ったところ、研削後の焼結磁石体を水素雰囲気中での熱処理とそれに続く脱水素雰囲気中での熱処理により加工劣化が回復することを見出し、この発明を完成したものである。
【００１１】
即ち、本発明は、下記の永久磁石材料の製造方法を提供する。
請求項１：
組成式Ｒx（Ｆｅ1-yＣｏy）100-x-z-aＢzＭa（ＲはＳｃ及びＹを含む希土類元素から選ばれる１種又は２種以上であり、ＭはＡｌ、Ｃｕ、Ｚｎ、Ｉｎ、Ｓｉ、Ｐ、Ｓ、Ｔｉ、Ｖ、Ｃｒ、Ｍｎ、Ｎｉ、Ｇａ、Ｇｅ、Ｚｒ、Ｎｂ、Ｍｏ、Ｐｄ、Ａｇ、Ｃｄ、Ｓｎ、Ｓｂ、Ｈｆ、Ｔａ及びＷから選ばれる１種又は２種以上であり、ｘ、ｙ、ｚ、ａは原子率で、それぞれ、１０≦ｘ≦１５；０≦ｙ≦０．４；３≦ｚ≦１５；０≦ａ≦１１である）で表される異方性焼結磁石体を比表面積が６ｍｍ-1以上になるように研削加工した後、水素ガスを含む雰囲気中６００〜１，１００℃での熱処理によって主相のＲ2Ｆｅ14Ｂ型化合物に不均化反応を生じさせ、引き続き水素ガス分圧を低下させた雰囲気中６００〜１，１００℃での熱処理により、Ｒ2Ｆｅ14Ｂ型化合物への再結合反応を生じさせることにより、Ｒ2Ｆｅ14Ｂ型化合物相の結晶粒を１μｍ以下に微細化させることを特徴とする永久磁石材料の製造方法。
請求項２：
研削加工された焼結磁石体を、前記不均化反応処理前にアルカリ、酸又は有機溶剤のいずれか１種以上により洗浄することを特徴とする請求項１記載の永久磁石材料の製造方法。
請求項３：
研削加工された焼結磁石体の表面劣化層を前記不均化反応処理前にショットブラストで除去することを特徴とする請求項１記載の永久磁石材料の製造方法。
請求項４：
前記再結合反応処理後の焼結磁石体をアルカリ、酸又は有機溶剤のいずれか１種以上により洗浄することを特徴とする請求項１乃至３のいずれか１項記載の永久磁石材料の製造方法。
請求項５：
前記再結合反応処理後の焼結磁石体を、更に研削加工することを特徴とする請求項１乃至４のいずれか１項記載の永久磁石材料の製造方法。
請求項６：
焼結磁石体を再結合反応処理後、再結合反応処理後のアルカリ、酸又は有機溶剤による洗浄の後、又は研削加工後に、メッキ又は塗装することを特徴とする請求項１乃至５のいずれか１項記載の永久磁石材料の製造方法。
【発明の効果】
【００１２】
本発明によれば、研削加工による磁気特性の劣化を防止して良好な磁気特性を示すＳ／Ｖ＝６ｍｍ-1以上の小型あるいは薄型永久磁石を提供することができる。
【発明を実施するための最良の形態】
【００１３】
本発明はＲ−Ｆｅ−Ｂ系焼結磁石体表面の研削加工等に伴う磁気特性の劣化を防止した、磁石体の比表面積Ｓ／Ｖが６ｍｍ-1以上の小型あるいは薄型の高性能希土類永久磁石材料の製造方法である。
【００１４】
ここで、Ｒ−Ｆｅ−Ｂ系焼結磁石体は、常法に従い、母合金を粗粉砕、微粉砕、成型、焼結させることにより得ることができる。
この場合、母合金には、Ｒ、Ｆｅ、Ｂを含有する。ＲはＳｃ及びＹを含む希土類元素から選ばれる１種又は２種以上で、具体的にはＳｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｙｂ及びＬｕが挙げられ、好ましくはＮｄ、Ｐｒを主体とする。これらＳｃ及びＹを含む希土類元素は合金全体の１０〜１５原子％、特に１１．５〜１５原子％であることが好ましく、更に好ましくはＲ中にＮｄとＰｒあるいはそのいずれかを１０原子％以上、特に５０原子％以上含有することが好適である。Ｂは３〜１５原子％、特に５〜８原子％含有することが好ましい。その他、Ａｌ、Ｃｕ、Ｚｎ、Ｉｎ、Ｓｉ、Ｐ、Ｓ、Ｔｉ、Ｖ、Ｃｒ、Ｍｎ、Ｎｉ、Ｇａ、Ｇｅ、Ｚｒ、Ｎｂ、Ｍｏ、Ｐｄ、Ａｇ、Ｃｄ、Ｓｎ、Ｓｂ、Ｈｆ、Ｔａ、Ｗの中から選ばれる１種又は２種以上を０〜１１原子％、特に０．１〜４原子％含有してもよい。残部はＦｅ又はＣ、Ｎ、Ｏ等の不可避的な不純物であるが、Ｆｅは５０原子％以上、特に６５原子％以上含有することが好ましい。また、Ｆｅの一部、例えばＦｅの０〜４０原子％、特に０〜２０原子％をＣｏで置換しても差支えない。
【００１５】
母合金は原料金属あるいは合金を真空あるいは不活性ガス、好ましくはＡｒ雰囲気中で溶解したのち、平型やブックモールドに鋳込む、あるいはストリップキャストにより鋳造することで得られる。また、本系合金の主相であるＲ2Ｆｅ14Ｂ化合物組成に近い合金と焼結温度で液相助剤となるＲリッチな合金とを別々に作製し、粗粉砕後に秤量混合する、いわゆる２合金法も本発明には適用可能である。但し主相組成に近い合金に対しては、鋳造時の冷却速度や合金組成に依存してα−Ｆｅが残存し易く、Ｒ2Ｆｅ14Ｂ化合物相の量を増やす目的で必要に応じて均質化処理を施す。その条件は真空あるいはＡｒ雰囲気中で７００〜１２００℃の温度範囲で１時間以上熱処理する。液相助剤となるＲリッチな合金については上記鋳造法のほかにいわゆる液体急冷法も適用できる。
【００１６】
粗粉砕工程にはブラウンミルあるいは水素粉砕が用いられ、ストリップキャストにより作製された合金の場合は水素粉砕が好ましい。粗粉は高圧窒素を用いたジェットミルにより微粉砕される。微粉末は磁界中で配向させながら圧縮成型機で成型され、焼結炉に投入される。焼結は真空あるいは不活性ガス雰囲気中、通常９００〜１，２５０℃、特に１，０００〜１，１００℃で行われる。
【００１７】
このようにして得られる焼結磁石体（焼結ブロック）の組成は、組成式Ｒx（Ｆｅ1-yＣｏy）100-x-z-aＢzＭa（ＲはＳｃ及びＹを含む希土類元素から選ばれる１種又は２種以上であり、ＭはＡｌ、Ｃｕ、Ｚｎ、Ｉｎ、Ｓｉ、Ｐ、Ｓ、Ｔｉ、Ｖ、Ｃｒ、Ｍｎ、Ｎｉ、Ｇａ、Ｇｅ、Ｚｒ、Ｎｂ、Ｍｏ、Ｐｄ、Ａｇ、Ｃｄ、Ｓｎ、Ｓｂ、Ｈｆ、Ｔａ及びＷから選ばれる１種又は２種以上であり、ｘ、ｙ、ｚ、ａは原子率で、それぞれ、１０≦ｘ≦１５；０≦ｙ≦０．４；３≦ｚ≦１５；０≦ａ≦１１である）で表される異方性焼結磁石体である。
【００１８】
得られた焼結体（焼結ブロック）は実用形状に研削されるが、加工歪の影響をできるだけ小さくするために、生産性を落とさない範囲で加工速度は小さくすることが好ましい。この場合、研削方法としては、常法に従って行うことができるが、加工速度として具体的には、０．１〜２０ｍｍ／ｍｉｎ、特に０．５〜１０ｍｍ／ｍｉｎであることが好ましい。
【００１９】
この場合、研削量としては、焼結ブロックの比表面積Ｓ／Ｖ（表面積ｍｍ2／体積ｍｍ3）が６ｍｍ-1以上、好ましくは８ｍｍ-1以上である。その上限は適宜選定され、特に制限されるものではないが、通常４５ｍｍ-1以下、特に４０ｍｍ-1以下である。
【００２０】
研削加工機の冷却液に水系のものを用いる、あるいは加工時に研削面が高温に曝される場合、被研削面に酸化膜が生じ易く、この酸化膜が磁石体表面における水素の吸収及び放出を妨げることがある。このような場合には、アルカリ、酸又は有機溶剤のいずれか１種以上を用いて洗浄する、あるいはショットブラストを施して、その酸化膜を除去することで適切な水素中熱処理ができる。
【００２１】
磁石体は実用形状に研削加工された後、以下に示すパターンでＨＤＤＲ処理を行う。即ち、上記異方性焼結磁石体を比表面積が６ｍｍ-1以上になるように研削加工した後、水素ガスを含む雰囲気中６００〜１，１００℃での熱処理によって主相のＲ2Ｆｅ14Ｂ型化合物に不均化反応を生じさせ、引き続き水素ガス分圧を低下させた雰囲気中６００〜１，１００℃での熱処理により、Ｒ2Ｆｅ14Ｂ型化合物への再結合反応を生じさせることにより、Ｎｄ2Ｆｅ14Ｂ型化合物相の結晶粒を１μｍ以下に微細化させるものである。
【００２２】
更に、この処理について詳述すると、不均化反応処理は、通常、磁石体を炉に投入してから加熱を開始するが、室温から３００℃までの間は真空あるいはアルゴンなどの不活性ガス雰囲気とすることが好ましい。この温度範囲で雰囲気に水素を含むとＲ2Ｆｅ14Ｂ化合物の格子間に水素原子が取り込まれて磁石体の体積が膨脹し、磁石体が崩壊することがあるためである。３００℃から処理温度（６００〜１，１００℃、好ましくは７００〜１，０００℃）までは、磁石体の組成と昇温速度にも依存するが、１００ｋＰａ以下の水素分圧で昇温することが好ましい。なお、昇温速度は１〜２０℃／分とすることが好ましい。圧力の限定理由は以下の通りである。１００ｋＰａを超える水素分圧で昇温すると、昇温過程（磁石組成に依存するが６００〜７００℃）でＲ2Ｆｅ14Ｂ化合物の分解反応が開始し、昇温と共に分解組織が荒い球状に成長してしまい、引き続き行われる脱水素処理においてＲ2Ｆｅ14Ｂ化合物に再結合する際の異方性化を妨げることがあるからである。処理温度に達した後、磁石組成に依存するが、水素分圧を１００ｋＰａ以上まで高め、好ましくは１０分〜１０時間、より好ましくは２０分〜８時間、更に好ましくは３０分〜５時間保持してＲ2Ｆｅ14Ｂ化合物に不均化反応を起こさせる。この不均化反応により、Ｒ2Ｆｅ14Ｂ化合物はＲＨ2とＦｅとＦｅ2Ｂに分解される。なお、時間の限定理由としては、不均化反応が十分に進行せず、生成物であるＲＨ2、α−Ｆｅ、Ｆｅ2Ｂの他に、未反応のＲ2Ｆｅ14Ｂ化合物が残存するので１０分以上とし、また熱処理が長時間に及ぶと不可避的な酸化によって磁気特性の劣化が起きるので１０時間以内とする。また、この等温処理の際、水素分圧を段階的に高めることが好ましい。段階を踏まずに水素分圧を高めると反応がはげしく起こりすぎて分解組織が不均一になってしまい、引き続き行われる脱水素処理においてＲ2Ｆｅ14Ｂ化合物に再結合する際に結晶粒径が不均一になるために、保磁力や角形性が低下する場合があるからである。
【００２３】
なお、水素分圧は、上記の通り１００ｋＰａ以上であるが、好ましくは１００〜２００ｋＰａ、更に好ましくは１５０〜２００ｋＰａである。また、水素分圧を段階的に高める方法については、例えば、昇温過程における水素分圧が２０ｋＰａで、最終水素分圧が１００ｋＰａの場合、保持温度に達してから保持時間のはじめの３０％の時間まで水素分圧を５０ｋＰａとする、という手順で段階的に水素分圧を上げていくことができる。
【００２４】
次に、上記不均化反応処理後に再結合反応処理を行う。この場合、処理温度は、上記不均化反応処理の場合と同様である。また、処理時間は、好ましくは１０分〜１０時間、より好ましくは２０分〜８時間、更に好ましく３０分〜５時間である。この場合、再結合反応は、水素ガス分圧を低下させた雰囲気で行うものであり、合金組成にも依存するが、１ｋＰａ〜１０-5Ｐａ、特に１０Ｐａ〜１０-4Ｐａの水素分圧下で処理を行うことが好ましい。
なお、再結合反応処理後は、−１〜−２０℃／分程度の速度で、室温まで降温させることができる。
【００２５】
上記のように再結合反応処理を行った後、得られた焼結磁石体に対して時効処理を施すことが好ましい。なお、時効処理温度は、２００〜８００℃、特に３５０〜７５０℃とすることが好ましく、時効処理時間は、１分〜１００時間、特に１０分〜２０時間とすることが好ましい。
【００２６】
なお、上記の不均化反応処理を行う前に、所定形状に加工された焼結磁石体をアルカリ、酸又は有機溶剤のいずれか１種以上により洗浄する、あるいは焼結磁石体の表面層をショットブラストで除去することができる。
【００２７】
また、再結合反応処理後、又は上記時効処理後、アルカリ、酸あるいは有機溶剤のいずれか１種以上により洗浄したり、更に研削加工を行うことができ、あるいは再結合処理後、時効処理後、上記洗浄後、研削加工後のいずれかにメッキあるいは塗装することができる。
【００２８】
なお、アルカリとしては、ピロリン酸カリウム、ピロリン酸ナトリウム、クエン酸カリウム、クエン酸ナトリウム、酢酸カリウム、酢酸ナトリウム、シュウ酸カリウム、シュウ酸ナトリウム等、酸としては、塩酸、硝酸、硫酸、酢酸、クエン酸、酒石酸等、有機溶剤としては、アセトン、メタノール、エタノール、イソプロピルアルコール等を使用することができる。この場合、上記アルカリや酸は、磁石体を浸食しない適宜濃度の水溶液として使用することができる。
【００２９】
また、上記洗浄処理、ショットブラスト処理や研削処理、メッキ、塗装処理は常法に準じて行うことができる。
【００３０】
本発明によれば、特性劣化の無い小型あるいは薄型永久磁石を提供することができる。
【実施例】
【００３１】
以下、本発明の具体的態様について実施例及び比較例をもって詳述するが、本発明の内容はこれに限定されるものではない。
なお、焼結磁石体の平均結晶粒径については焼結体ブロックより切り出した小片に対して、配向方向に平行な面を鏡面研磨した後、ビレラ液を用いて常温で３分間腐食させた試料の光学顕微鏡像を画像解析することで求めた。画像解析では、５００〜２，５００個の結晶粒の面積を測定し、これらを等価な円の直径を算出した後、縦軸を面積分率としたヒストグラムにプロットしたときの平均値を算出した。また、ＨＤＤＲ処理後の本発明による磁石体の平均結晶粒径については、磁石の破断面を走査型電子顕微鏡で観察し、その二次電子像を画像解析することで求めた。このときの画像解析では、リニアインタセプト法を用いた。
【００３２】
［実施例１及び比較例１］
純度９９質量％以上のＮｄ、Ｆｅ、Ｃｏ、Ａｌメタルとフェロボロンを所定量秤量してＡｒ雰囲気中で高周波溶解し、この合金溶湯をＡｒ雰囲気中で銅製単ロールに注湯するストリップキャスト法により薄板状の合金とした。得られた合金の組成は１２．５原子％Ｎｄ−１．０原子％Ｃｏ−１．０原子％Ａｌ−５．９原子％Ｂ−残部Ｆｅであり、これを合金Ａと称する。合金Ａに水素を吸蔵させた後、真空排気を行いながら５００℃まで加熱して部分的に水素を放出させる、いわゆる水素粉砕により３０メッシュ以下の粗粉とした。
【００３３】
更に純度９９質量％以上のＮｄ、Ｄｙ、Ｆｅ、Ｃｏ、Ａｌ、Ｃｕメタルとフェロボロンを所定量秤量し、Ａｒ雰囲気中で高周波溶解した後、鋳造した。得られた合金の組成は２０原子％Ｎｄ−１０原子％Ｄｙ−２４原子％Ｆｅ−６原子％Ｂ−１原子％Ａｌ−２原子％Ｃｕ−残部Ｃｏであり、これを合金Ｂと称する。合金Ｂは窒素雰囲気中、ブラウンミルを用いて３０メッシュ以下に粗粉砕した。
【００３４】
続いて、合金Ａ粉末を９０質量％、合金Ｂ粉末を１０質量％秤量して、窒素置換したＶブレンダー中で３０分間混合した。この混合粉末は高圧窒素ガスを用いたジェットミルにて、粉末の質量中位粒径４μｍに微粉砕した。得られた混合微粉末を窒素雰囲気下１５ｋＯｅの磁界中で配向させながら、約１ｔｏｎ／ｃｍ2の圧力で成型した。次いで、この成型体はＡｒ雰囲気の焼結炉内に投入し、１，０６０℃で２時間焼結し、１０ｍｍ×２０ｍｍ×厚み１５ｍｍ寸法の焼結体ブロックを作製した。焼結体の平均結晶粒径は５．６μｍであった。焼結体ブロックは内周刃切断機により比表面積Ｓ／Ｖが２２ｍｍ-1となるように所定寸法の直方体に全面研削加工した。
【００３５】
研削加工された焼結体をアルカリ溶液で洗浄した後、酸洗浄して乾燥させた。各洗浄の前後には純水による洗浄工程が含まれている。この加工及び洗浄後の磁石体を磁石体Ｐ１と称する。
この焼結体に図１に模式的に示した条件でＨＤＤＲ処理（不均化反応処理及び再結合処理）を施し、本発明の磁石体を得た。これを磁石体Ｍ１と称する。磁石体Ｍ１の平均結晶粒径は０．２４μｍであった。
磁石体Ｍ１，Ｐ１の磁気特性を表１に示した。更に、加工前のブロック磁石Ｂ１の磁気特性も表１に併記した。比表面積がＳ／Ｖ＝２２ｍｍ-1となるまで研削加工すると、保磁力ＨcBがブロック磁石Ｂ１と比較して約２０％減少したのに対し、本発明ではほとんど減少していないことがわかる。
【００３６】
【表１】
2007287865.tif 000003
【００３７】
［実施例２及び比較例２］
実施例１と同様な組成及び作製法で１０ｍｍ×２０ｍｍ×厚み１５ｍｍ寸法の焼結体ブロックを作製した。焼結体ブロックは内周刃切断機により比表面積Ｓ／Ｖが３６ｍｍ-1となるように所定寸法の直方体に全面研削加工した。
【００３８】
研削加工された焼結体をアルカリ溶液で洗浄した後、酸洗浄して乾燥させた。各洗浄の前後には純水による洗浄工程が含まれている。この加工及び洗浄後の焼結体を磁石体Ｐ２と称する。
この焼結体に図１に模式的に示した条件でＨＤＤＲ処理を施し、本発明の磁石体を得た。これを磁石体Ｍ２と称する。磁石体Ｍ２の平均結晶粒径は０．２６μｍであった。
磁石体Ｍ２，Ｐ２の磁気特性を表２に示した。比表面積がＳ／Ｖ＝３６ｍｍ-1となるまで超小型に研削加工すると、保磁力ＨcBが表１に示したブロック磁石Ｂ１と比較して約３０％減少したのに対し、本発明ではほとんど減少していないことがわかる。
【００３９】
【表２】
2007287865.tif 000004
【００４０】
［実施例３及び比較例３］
純度９９質量％以上のＮｄ、Ｃｏ、Ａｌ、Ｆｅ、Ｃｕメタルとフェロボロンを所定量秤量してＡｒ雰囲気中で高周波溶解し、この合金溶湯をＡｒ雰囲気中で銅製単ロールに注湯するストリップキャスト法により薄板状の合金とした。得られた合金の組成は、Ｎｄが１４．５原子％、Ｃｏが１．０原子％、Ａｌが０．５原子％、Ｃｕが０．２原子％、Ｂが５．９原子％、Ｆｅが残部であった。これに水素を吸蔵させた後、真空排気を行いながら５００℃まで加熱して部分的に水素を放出させる、いわゆる水素粉砕により３０メッシュ以下の粗粉とした。
【００４１】
この粗粉末は高圧窒素ガスを用いたジェットミルにて、粉末の質量中位粒径４μｍに微粉砕した。得られた混合微粉末を窒素雰囲気下１５ｋＯｅの磁界中で配向させながら、約１ｔｏｎ／ｃｍ2の圧力で成型した。次いで、この成型体はＡｒ雰囲気の焼結炉内に投入し、１，０６０℃で２時間焼結し、１０ｍｍ×２０ｍｍ×厚み１５ｍｍ寸法の焼結体ブロックを作製した。焼結体の平均結晶粒径は４．８μｍであった。焼結体ブロックは内周刃切断機により比表面積Ｓ／Ｖが３６ｍｍ-1となるように所定寸法の直方体に全面研削加工した。
【００４２】
研削加工された焼結体をアルカリ溶液で洗浄した後、酸洗浄して乾燥させた。各洗浄の前後には純水による洗浄工程が含まれている。この加工及び洗浄後の焼結体を磁石体Ｐ３と称する。
この焼結体に図１に模式的に示した条件でＨＤＤＲ処理を施し、本発明の磁石体を得た。これを磁石体Ｍ３と称する。磁石体Ｍ３の平均結晶粒径は０．２３μｍであった。
磁石体Ｍ３，Ｐ３の磁気特性を表３に示した。更に、加工前のブロック磁石Ｂ３の磁気特性も表３に併記した。超小型に研削加工したＰ３の保磁力ＨcBが加工前のＢ３と比較して約３５％減少したのに対し、本発明ではほとんど減少していないことがわかる。
【００４３】
【表３】
2007287865.tif 000005
【００４４】
［実施例４］
実施例１と同様な組成及び作製法で１０ｍｍ×２０ｍｍ×厚み１５ｍｍ寸法の焼結体ブロックを作製した。焼結体ブロックは外周刃切断機により比表面積Ｓ／Ｖが２２ｍｍ-1となるように所定寸法の直方体に全面研削加工した。
【００４５】
研削加工された焼結体をアルカリ溶液で洗浄した後、酸洗浄して乾燥させた。各洗浄の前後には純水による洗浄工程が含まれている。
この焼結体に図１に模式的に示した条件でＨＤＤＲ処理を施した。この磁石体に対して、アルカリ溶液で洗浄した後、酸洗浄して乾燥させた。各洗浄の前後には純水による洗浄工程が含まれている。この本発明の磁石体を磁石体Ｍ４と称する。磁石体Ｍ４の平均結晶粒径は０．２４μｍであった。
磁石体Ｍ４の磁気特性を表４に示した。ＨＤＤＲ処理後に洗浄工程を加えても、高い磁気特性を示すことがわかる。
【００４６】
【表４】
2007287865.tif 000006
【００４７】
［実施例５及び６］
実施例１と同様な組成及び作製法で１０ｍｍ×２０ｍｍ×厚み１５ｍｍ寸法の焼結体ブロックを作製した。焼結体ブロックは外周刃切断機により比表面積Ｓ／Ｖが６ｍｍ-1となるように所定寸法の直方体に全面研削加工した。
【００４８】
研削加工された焼結体をアルカリ溶液で洗浄した後、酸洗浄して乾燥させた。各洗浄の前後には純水による洗浄工程が含まれている。
この焼結体に図１に模式的に示した条件でＨＤＤＲ処理を施した。この磁石体に対して、内周刃切断機により比表面積Ｓ／Ｖが３６ｍｍ-1となるように所定寸法の直方体に全面研削加工した。この本発明の磁石体を磁石体Ｍ５と称する。磁石体Ｍ５の平均結晶粒径は０．２１μｍであった。
この磁石体に更に無電解銅／ニッケルメッキを施し、本発明の磁石体Ｍ６を得た。
磁石体Ｍ５及びＭ６の磁気特性を表５に示した。ＨＤＤＲ処理後に加工、メッキ処理を施した磁石においても、予め比表面積Ｓ／Ｖが３６ｍｍ-1となるまで超小型に研削加工してＨＤＤＲ処理を施したＭ２と同等な磁気特性が得られていることがわかる。
【００４９】
【表５】
2007287865.tif 000007
【図面の簡単な説明】
【００５０】
【図１】実施例１、２、３における熱処理パターンを示した模式図である。
【図１】
2007287865.tif 000008